ТРУБНАЯ ЗАГОТОВКА ИЗ МАТЕРИАЛОВ НА ОСНОВЕ ЗОЛОТА ДЛЯ ИЗГОТОВЛЕНИЯ ЮВЕЛИРНЫХ ИЗДЕЛИЙ

Полезная модель относится к заготовкам для изготовления ювелирных изделий, в частности, к толстостенным трубкам из сплавов на основе золота, у которых толщина стенки более 0,5мм.
Следует отметить, что понятие толстостенных трубок является общепринятым выражением, которое характеризует толщину стенки трубки более 0,3 мм. (Марченков В.И., Ювелирное дело. Москва, Высшая школа, 1984, стр. 58).
Известны заготовки в виде толстостенных трубок для изготовления ювелирных изделий, например, обручальных колец, выполненные из сплавов на основе золота, содержащие мас.%: золото - 58,3, серебро - 8,0, медь - остальное, имеющие продольный сварной шов (Металлургия драгоценных металлов в ювелирной промышленности. Сборник трудов. Выпуск 7. Всесоюзный научно-исследовательский проектно-конструкторский институт ювелирной промышленности. Ленинград, 1974, стр. 73).
У известных заготовок шов и околошовная зона имеют значительную пористость и крупнозернистую структуру, что понижает прочность материала. Кроме того, в шве и околошовной зоне присутствует повышенное содержание кислорода, водорода, и паров воды, что также понижает прочность материала, что приводит к большому количеству брака при изготовлении из них ювелирных изделий.
Известны также заготовки в виде цельнотянутых трубок, выполненных из чистого золота с содержанием золота 99,9 мас.% и
99,0 мас.% (Хаяк Г.С. и др. Промышленные изделия из благородных металлов и сплавов. Справочник. Москва, «Металлургия, 1985, стр.91-93).
Эти трубные заготовки, выполненные цельнотянутыми из чистого золота, имеют низкие твердость и прочность, поэтому они не пригодны для изготовления широкой номенклатуры ювелирных изделий, таких например, как корпуса часов, где требуется высокая прочность. Кроме того, они имеют невысокую точность размеров по диаметру и по толщине стенки, что приводит к значительному количеству отходов золота.
Задача, положенная в основу заявляемой полезной модели, заключается в повышении прочностных свойств заготовок в виде толстостенных трубок из сплавов на основе золота и повышении точности их размеров.
Поставленная задача решается за счет использования прочных труднодеформируемых сплавов на основе золота для изготовления заготовок в виде толстостенных трубок цельнотянутыми, имеющих определенное соотношение размеров.
Поставленная задача решается тем, что в трубной заготовке из материалов на основе золота для изготовления ювелирных изделий, выполненной цельнотянутой, с толщиной стенки, преимущественно, более 0,5 мм., согласно заявляемой полезной модели, в качестве материалов на основе золота использованы сплавы на основе золота, содержащие, мас.%: золото - 37,5, серебро - 2,0, медь - остальное, или золото - 58,5, серебро - 25,5, палладий - 16,0, или золото - 58,5, серебро - 8,0, никель - 8,2, цинк - 2,5, медь - остальное, или золото - 75,0, серебро - 15,0, медь - остальное, или золото - 95,8, серебро - 2,0, медь - остальное, или золото - 58,5, серебро - 8,0, медь -
остальное, при этом ее размеры определены следующими зависимостями:
S/D=0,12÷0,3 и L/D=6÷18,
где D - наружный диаметр трубки, мм.;
L - длина трубки, мм.,
S - толщина стенки трубки, мм.,
а предельные отклонения ее наружного диаметра и толщины стенки составляют от -0,03 мм. до -0, 08 мм. и от ±0,02 мм. до ±0,05 мм. соответственно.
Перечисленная совокупность признаков, а именно, получение толстостенной трубной заготовки цельнотянутой из прочных труднодеформируемых сплавов строго определенного химического состава на основе золота, способствует возникновению в сплавах наклепа, при котором в них создается достаточно высокое остаточное напряженное состояние и повышается их прочность и износостойкость. Это способствует расширению номенклатуры выпускаемых из этих заготовок ювелирных изделий, например, прочных корпусов часов, повышению точности размеров заготовки, в результате чего уменьшается количество отходов драгоценных металлов и снижается брак.
Наличие отличительных от прототипа существенных признаков позволяет признать заявляемую полезную модель новой.
На рисунке представлена заявляемая заготовка из сплавов на основе золота в продольном разрезе.
Технология изготовления толстостенной цельнотянутой трубки диаметром D=21 мм. с толщиной стенки S=3,5 мм. и длиной L130 мм. из сплавов на основе золота, а именно марки Зл Ср М-585-80 с содержанием золота 58,5%, серебра 8,0%, меди - 33,5%, включает отливку прутка диаметром 28 мм., разрезку прутка на
мерные длины, изготовление полой заготовки диаметром 27 мм. с толщиной стенки 6,5 мм. и длиной 55 мм., прямое холодное выдавливание полой заготовки с полученим толстостенной трубки заданных размеров: S/D=0,17 и L/D=6,19 с предельными отклонениями размеров ее наружного диаметра и толщины стенки, равными -0,05 мм. и ±0,02 мм., соответственно, а затем дорнование отверстия трубки.
На ОАО «ЕЗОЦМ» из цельнотянутых толстостенных трубок, выполненных из ювелирных сплавов на основе золота, изготавливают кольцевые заготовки, которые поставляются заказчикам для изготовление из них корпусов часов.
В таблице 1 приведены прочные труднодеформируемые сплавы на основе золота, из которых выпускаются цельнотянутые толстостенные трубки для изготовления ювелирных изделий, и их твердость, характеризующая прочностные свойства трубок, а в таблице 2 - типоразмеры цельнотянутых толстостенных трубок, которые получают из каждого из указанных выше сплавов, и соотношение их размеров с предельными отклонениями размеров.
Эти трубки имеют высокую твердость, прочность и износостойкость, что позволяет изготавливать широкую номенклатуру ювелирных изделий с хорошими потребительскими свойствами. При этом, эти трубки имеют высокую точность размеров по диаметру (-0,05) и по толщине стенки (±0,02), благодаря чему изготовление ювелирных изделий происходит с минимальными отходами и меньшей трудоемкостью.
Таблица 1.
Сплавы для трубок
Ювелирный сплав на основе золота
Твердость HV, кгс/мм2
Зл Ср М 375-20
235
Зл СрПд 585-255-160
185
Зл Ср Н ЦМ 585-80-8,2-2,5
330
ЗлСрМ750-150
250
Зл Ср М 958-20
140
Зл Ср М 585-80
270
Примечание: Зл - золото; Ср - серебро; М - медь; Пд - палладий; Н - никель; Ц - цинк.
Таблица 2
Размеры трубок
D×S×L (мм)
S/D
L/D
21,0<sup>-0,05</sup>×3,5<sup>±0,02</sup>×130
0,166
6,2
17,0<sup>-0,05</sup>×2,0<sup>±0,02</sup>×200
0.117
11,8
16,0<sup>-0,05</sup>×1,5<sup>±0,02</sup>×240
0,095
15,0